(57)【要約】【課題】三次元造形物の製造過程において層にクラックが発生するのを防止するとともに、機械的強度に優れた三次元造形物を製造することができる三次元造形用組成物および三次元造形物の製造方法を提供すること、および、機械的強度に優れた三次元造形物を提供すること。【解決手段】本発明の三次元造形物用組成物は、層を積層することにより三次元造形物を製造するのに用いられる三次元造形用組成物であって、粒子と、水系溶媒と、水溶性樹脂と、前記水溶性樹脂に対する可塑剤である水溶性可塑剤と、を含むことを特徴とする。前記水溶性樹脂単独でのＴｇが９０℃以上２００℃以下であることが好ましい。前記水溶性樹脂として、ポリエチレンオキサイド、ポリビニルピロリドン、カルボキシメチルセルロース、ヒドロキシエチルセルロースよりなる群から選択される１種または２種以上を含むことが好ましい。【選択図】なし【特許請求の範囲】
【請求項１】
層を積層することにより三次元造形物を製造するのに用いられる三次元造形用組成物であって、
粒子と、
水系溶媒と、
水溶性樹脂と、
前記水溶性樹脂に対する可塑剤である水溶性可塑剤と、を含むことを特徴とする三次元造形用組成物。
【請求項２】
前記水溶性樹脂単独でのＴｇが９０℃以上２００℃以下である請求項１に記載の三次元造形用組成物。
【請求項３】
前記水溶性樹脂として、ポリエチレンオキサイド、ポリビニルピロリドン、カルボキシメチルセルロース、ヒドロキシエチルセルロースよりなる群から選択される１種または２種以上を含む請求項１または２に記載の三次元造形用組成物。
【請求項４】
前記水溶性可塑剤として、グリコール系化合物を含む請求項１ないし３のいずれか１項に記載の三次元造形用組成物。
【請求項５】
前記グリコール系化合物は、グリセリン、エチレングリコール、ジエチレングリコール、プロピレングリコール、ジプロピレングリコールからなる群から選択される少なくとも１種である請求項１ないし４のいずれか１項に記載の三次元造形用組成物。
【請求項６】
前記水溶性樹脂１００体積部当たり２０体積部以下の前記水溶性可塑剤を含有する請求項１ないし５のいずれか１項に記載の三次元造形用組成物。
【請求項７】
前記粒子の構成材料は、シリカ、炭酸カルシウム、アルミナ、酸化チタンからなる群から選択される少なくとも１種である請求項１ないし６のいずれか１項に記載の三次元造形用組成物。
【請求項８】
層を積層することにより、三次元造形物を製造する三次元造形物の製造方法であって、
粒子と、水系溶媒と、水溶性樹脂と、前記水溶性樹脂に対する可塑剤である水溶性可塑剤と、を含む三次元造形用組成物を用いて前記層を形成する層形成工程と、
前記層に、複数の前記粒子同士を結合する結合液を吐出する吐出工程と、を有することを特徴とする三次元造形物の製造方法。
【請求項９】
請求項８に記載の三次元造形物の製造方法により製造されたことを特徴とする三次元造形物。
【発明の詳細な説明】
【技術分野】
【０００１】
本発明は、三次元造形用組成物、三次元造形物の製造方法および三次元造形物に関する。
【背景技術】
【０００２】
粉体を結合液で固めながら、三次元物体を造形する技術が知られている（例えば、特許文献１参照）。この技術では、次のような操作を繰り返すことによって三次元物体を造形する。まず、粉体を均一な厚さで薄く敷き詰めて粉体層を形成し、この粉体層の所望部分に結合液を吐出することによって粉体同士を結合させる。この結果、粉体層の中で、結合液が吐出された部分だけが結合して、薄い板状の部材（以下、「断面部材」という）が形成される。その後、その粉体層の上にさらに粉体層を薄く形成し、所望部分に結合液（硬化性インク）を吐出する。その結果、新たに形成された粉体層の結合液が吐出された部分にも、新たな断面部材が形成される。このとき、粉体層上に吐出した結合液が染み込んで、先に形成された断面部材に到達するので、新たに形成された断面部材は先に形成された断面部材にも結合される。このような操作を繰り返して、薄い板状の断面部材を一層ずつ積層することによって、三次元物体を造形することができる。
【０００３】
このような三次元造形技術は、造形しようとする物体の三次元形状データさえあれば、粉体を結合させて直ちに造形可能であり、造形に先立って金型を作成するなどの必要がないので、迅速にしかも安価に三次元物体を造形することが可能である。また、薄い板状の断面部材を一層ずつ積層して造形するので、例えば内部構造を有する複雑な物体であっても、複数の部品に分けることなく一体の造形物として形成することが可能である。
【０００４】
しかしながら、従来においては、製造過程において粉体層にクラックが入り、三次元造形物の強度が低下する問題があった。さらに、結合液による結合力を十分に高いものとすることができず、三次元造形物の強度を十分に高いものとすることができなかった。
【先行技術文献】
【特許文献】
【０００５】
【特許文献１】特開平６−２１８７１２号公報
【発明の概要】
【発明が解決しようとする課題】
【０００６】
本発明の目的は、三次元造形物の製造過程において層にクラックが発生するのを防止するとともに、機械的強度に優れた三次元造形物を製造することができる三次元造形用組成物および三次元造形物の製造方法を提供すること、および、機械的強度に優れた三次元造形物を提供することにある。
【課題を解決するための手段】
【０００７】
このような目的は、下記の本発明により達成される。
本発明の三次元造形用組成物は、層を積層することにより三次元造形物を製造するのに用いられる三次元造形用組成物であって、
粒子と、
水系溶媒と、
水溶性樹脂と、
前記水溶性樹脂に対する可塑剤である水溶性可塑剤と、を含むことを特徴とする。
【０００８】
これにより、三次元造形物の製造過程において層にクラックが発生するのを防止するとともに、機械的強度に優れた三次元造形物を製造することができる。
【０００９】
本発明の三次元造形用組成物では、前記水溶性樹脂単独でのＴｇが９０℃以上２００℃以下であることが好ましい。
【００１０】
これにより、最終的に得られる三次元造形物の機械的強度をより高いものとすることができる。
【００１１】
本発明の三次元造形用組成物では、前記水溶性樹脂として、ポリエチレンオキサイド、ポリビニルピロリドン、カルボキシメチルセルロース、ヒドロキシエチルセルロースよりなる群から選択される１種または２種以上を含むことが好ましい。
【００１２】
これにより、最終的に得られる三次元造形物の機械的強度を特に優れたものとすることができる。
【００１３】
本発明の三次元造形用組成物では、前記水溶性可塑剤として、グリコール系化合物を含むことが好ましい。
【００１４】
これにより、三次元造形物の製造過程において層にクラックが発生するのをより効果的に防止することができる。
【００１５】
本発明の三次元造形用組成物では、前記グリコール系化合物は、グリセリン、エチレングリコール、ジエチレングリコール、プロピレングリコール、ジプロピレングリコールからなる群から選択される少なくとも１種であることが好ましい。
【００１６】
これにより、三次元造形物の製造過程において層にクラックが発生するのをさらに効果的に防止することができる。
【００１７】
本発明の三次元造形用組成物では、前記水溶性樹脂１００体積部当たり２０体積部以下の前記水溶性可塑剤を含有することが好ましい。
【００１８】
これにより、三次元造形物の製造過程において層にクラックが発生するのをより効率よく防止することができる。
【００１９】
本発明の三次元造形用組成物では、前記粒子の構成材料は、シリカ、炭酸カルシウム、アルミナ、酸化チタンからなる群から選択される少なくとも１種であることが好ましい。
これにより、厚さの均一性の高い層をより容易に形成することができる。
【００２０】
本発明の三次元造形物の製造方法は、層を積層することにより、三次元造形物を製造する三次元造形物の製造方法であって、
粒子と、水系溶媒と、水溶性樹脂と、前記水溶性樹脂に対する可塑剤である水溶性可塑剤と、を含む三次元造形用組成物を用いて前記層を形成する層形成工程と、
前記層に、複数の前記粒子同士を結合する結合液を吐出する吐出工程と、を有することを特徴とする。
【００２１】
これにより、三次元造形物の製造過程において層にクラックが発生するのを防止するとともに、機械的強度に優れた三次元造形物を製造することができる。
【００２２】
本発明の三次元造形物は、本発明の三次元造形物の製造方法により製造されたことを特徴とする。
これにより、機械的強度に優れた三次元造形物を提供することができる。
【図面の簡単な説明】
【００２３】
【図１】本発明の三次元造形物の製造方法の好適な実施形態について、各工程を示す模式図である。
【図２】本発明の三次元造形物の製造方法の好適な実施形態について、各工程を示す模式図である。
【図３】三次元造形物製造装置の好適な実施形態を上から平面視した平面図である。
【図４】図３に示す三次元造形物製造装置の側面図である。
【図５】各実施例および各比較例で製造する三次元造形物の形状を示す斜視図である。
【発明を実施するための形態】
【００２４】
以下、添付する図面を参照しつつ、本発明の好適な実施形態について詳細な説明をする。
【００２５】
１．三次元造形物の製造方法
まず、本発明の三次元造形用組成物の説明に先立ち、本発明の三次元造形物の製造方法の好適な実施形態について説明する。
【００２６】
図１、図２は、本発明の三次元造形物の製造方法の好適な実施形態について、各工程を示す模式図である。
【００２７】
図１、図２に示すように、本実施形態の三次元造形物の製造方法は、本発明の三次元造形用組成物を用いて、層１を形成する層形成工程（１ａ、１ｄ）と、形成した層１を加熱し、溶媒の少なくとも一部を除去する加熱工程と、インクジェット法により、層１に対し、結合剤を含む結合液２を付与する吐出工程（１ｂ、１ｅ）と、層１に付与された結合液２中に含まれる結合剤を硬化させる硬化工程（１ｃ、１ｆ）とを有し、これらの工程を順次繰り返し行い、さらに、その後に、各層１を構成する粒子のうち、結合剤により結合していないものを除去する未結合粒子除去工程（１ｈ）を有している。
【００２８】
本実施形態の三次元造形物の製造方法は、後に詳述する本発明の三次元造形用組成物を用いて層１を形成しているため、層１にクラックが発生するのを防止されているとともに、機械的強度に優れた三次元造形物を製造することができる。
【００２９】
以下、各工程について詳細に説明する。
＜層形成工程＞
まず、造形ステージ１０２上に、三次元造形用組成物を用いて、層１を形成する（１ａ）。
【００３０】
本工程は、例えば、スキージ法、スクリーン印刷法、ドクターブレード法、スピンコート法等の方法を用いることにより行うことができる。
【００３１】
本工程で形成される層１の厚さは、特に限定されないが、１μｍ以上１００μｍ以下であるのが好ましく、２μｍ以上５０μｍ以下であるのがより好ましい。これにより、三次元造形物１０００の生産性を十分に優れたものとしつつ、製造される三次元造形物１０００における不本意な凹凸の発生等をより効果的に防止することができる。
【００３２】
＜加熱工程＞
次に、形成した層１を加熱する。
【００３３】
これにより、層１を構成する三次元造形用組成物中に含まれる溶媒の少なくとも一部が除去される。
【００３４】
本実施形態では、本発明の三次元造形用組成物を用いているため、層１の柔軟性が高く、乾燥によって層１にクラックが生じるのが防止されている。
【００３５】
＜吐出工程＞
その後、インクジェット法により、層１に対し、結合剤を含む結合液２を吐出する（１ｂ）。
【００３６】
本工程では、層１のうち三次元造形物１０００の実部（実体のある部位）に対応する部位にのみ、選択的に結合液２を付与する。
【００３７】
本工程では、インクジェット法により結合液２を付与するため、結合液２の付与パターンが微細な形状のものであっても再現性よく結合液２を付与することができる。
なお、結合液２については、後に詳述する。
【００３８】
＜硬化工程＞
次に、層１に付与された結合剤を硬化させ、硬化部３を形成する（１ｃ）。これにより、粒子同士の結合強度を特に優れたものとすることができ、その結果、最終的に得られる三次元造形物１０００の機械的強度や耐水性を特に優れたものとすることができる。
【００３９】
本工程は、硬化成分（結合剤）の種類により異なるが、例えば、硬化成分（結合剤）が熱硬化性の場合、加熱により行うことができ、硬化成分（結合剤）が光硬化性の場合、対応する光の照射により行うことができる（例えば、硬化成分が紫外線硬化性の場合は紫外線の照射により行うことができる）。
【００４０】
なお、吐出工程と硬化工程とは、同時進行的に行ってもよい。すなわち、１つの層１全体のパターン全体が形成される前に、結合液２が付与された部位から順次硬化反応を進行させるものであってもよい。
【００４１】
その後、前記の一連の工程を繰り返し行う（１ｄ、１ｅ、１ｆ参照）。これにより、前記各層１のうち、結合液２が付与された部位の粒子が結合した状態となり、このような状態の層１が複数積層された積層体としての三次元造形物１０００が得られる（１ｇ参照）。
【００４２】
また、２回目以降の吐出工程（１ｄ参照）で層１に付与された結合液２は、当該層１を構成する粒子同士の結合に利用されるとともに、付与された結合液２の一部は、それよりも下の層１に浸透する。このため、結合液２は、各層１内での粒子同士を結合だけでなく、隣接する層間での粒子同士の結合にも利用される。その結果、最終的に得られる三次元造形物１０００は、全体としての機械的強度に優れたものとなる。
【００４３】
＜未結合粒子除去工程＞
そして、前記のような一連の工程を繰り返し行った後に、後処理工程として、各層１を構成する粒子のうち、結合剤により結合していないもの（未結合粒子）を除去する未結合粒子除去工程（１ｈ）を行う。これにより、三次元造形物１０００が取り出される。
【００４４】
本工程の具体的な方法としては、例えば、刷毛等で未結合粒子を払い除ける方法、未結合粒子を吸引により除去する方法、空気等の気体を吹き付ける方法、水等の液体を付与する方法（例えば、液体中に前記のようにして得られた積層体を浸漬する方法、液体を吹き付ける方法等）、超音波振動等の振動を付与する方法等が挙げられる。また、これらから選択される２種以上の方法を組み合わせて行うことができる。より具体的には、空気等の気体を吹き付けた後に、水等の液体に浸漬する方法や、水等の液体に浸漬した状態で、超音波振動を付与する方法等が挙げられる。中でも、前記のようにして得られた積層体に対し、水を含む液体を付与する方法（特に、水を含む液体中に浸漬する方法）を採用するのが好ましい。これにより、未結合粒子を、より容易かつより確実に、三次元造形物１０００から、除去することができる。また、未結合粒子を除去する際に三次元造形物１０００に傷等の欠陥が生じることをより確実に防止することができる。また、このような方法を採用することにより、三次元造形物１０００の洗浄を兼ねて行うことができる。
【００４５】
２．三次元造形用組成物
次に、本発明の三次元造形用組成物について詳細に説明する。
【００４６】
本発明の三次元造形用組成物は、粒子と、水系溶媒と、水溶性樹脂と、水溶性可塑剤とを含むものである。
【００４７】
このような特徴を有することにより、三次元造形物の製造において、層に柔軟性を持たすことができ、層にクラックが入るのを防止することができる。また、粒子同士を強固に結合することができる。その結果、得られる三次元造形物の機械的強度を特に優れたものとすることができる。
【００４８】
以下、各成分について詳細に説明する。
≪粒子≫
粒子としては、いかなる粒子を用いることができるが、多孔質の粒子（多孔質粒子）で構成されていることが好ましい。これにより、三次元造形物を製造する際に、結合液中の結合剤を空孔内に好適に侵入させることができ、結果として、機械的強度に優れた三次元造形物の製造に好適に用いることができる。
【００４９】
粒子の構成材料としては、例えば、無機材料や有機材料、これらの複合体等が挙げられる。
【００５０】
粒子を構成する無機材料としては、例えば、各種金属や金属化合物等が挙げられる。金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミ等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等、石膏（硫酸カルシウムの各水和物、硫酸カルシウムの無水物）が挙げられる。
【００５１】
粒子を構成する有機材料としては、例えば、合成樹脂、天然高分子等が挙げられ、より具体的には、ポリエチレン樹脂；ポリプロピレン；ポリエチレンオキサイド；ポリプロピレンオキサイド、ポリエチレンイミン；ポリスチレン；ポリウレタン；ポリウレア；ポリエステル；シリコーン樹脂；アクリルシリコーン樹脂；ポリメタクリル酸メチル等の（メタ）アクリル酸エステルを構成モノマーとする重合体；メタクリル酸メチルクロスポリマー等の（メタ）アクリル酸エステルを構成モノマーとするクロスポリマー（エチレンアクリル酸共重合樹脂等）；ナイロン１２、ナイロン６、共重合ナイロン等のポリアミド樹脂；ポリイミド；カルボキシメチルセルロールス；ゼラチン；デンプン；キチン；キトサン等が挙げられる。
【００５２】
中でも、粒子は、無機材料で構成されたものであるのが好ましく、金属酸化物で構成されたものであるのがより好ましく、シリカ、炭酸カルシウム、アルミナ、酸化チタンからなる群から選択される少なくとも１種で構成されたものであるのがさらに好ましく、シリカで構成されたものであるのが特に好ましい。これにより、三次元造形物の機械的強度、耐光性等の特性を特に優れたものとすることができる。
【００５３】
粒子の平均粒径は、特に限定されないが、１μｍ以上２５μｍ以下であるのが好ましく、１μｍ以上１５μｍ以下であるのがより好ましい。これにより、三次元造形物の機械的強度を特に優れたものとすることができるとともに、製造される三次元造形物における不本意な凹凸の発生等をより効果的に防止し、三次元造形物の寸法精度を特に優れたものとすることができる。また、三次元造形用粉末の流動性、三次元造形用粉末を含む三次元造形用組成物の流動性を特に優れたものとし、三次元造形物の生産性を特に優れたものとすることができる。なお、本発明において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【００５４】
粒子のＤｍａｘは、３μｍ以上４０μｍ以下であるのが好ましく、５μｍ以上３０μｍ以下であるのがより好ましい。これにより、三次元造形物の機械的強度を特に優れたものとすることができるとともに、製造される三次元造形物における不本意な凹凸の発生等をより効果的に防止し、三次元造形物の寸法精度を特に優れたものとすることができる。また、三次元造形用粉末の流動性、三次元造形用粉末を含む三次元造形用組成物の流動性を特に優れたものとし、三次元造形物の生産性を特に優れたものとすることができる。
【００５５】
粒子は、いかなる形状を有するものであってもよいが、球形状をなすものであるのが好ましい。これにより、三次元造形用粉末の流動性、三次元造形用粉末を含む三次元造形用組成物の流動性を特に優れたものとし、三次元造形物の生産性を特に優れたものとすることができるとともに、製造される三次元造形物における不本意な凹凸の発生等をより効果的に防止し、三次元造形物の寸法精度を特に優れたものとすることができる。
【００５６】
三次元造形用組成物中における三次元造形用粉末の含有率は、１０質量％以上９０質量％以下であるのが好ましく、１５質量％以上５８質量％以下であるのがより好ましい。粒子は多孔性であってもよく、かさ密度が概ね０．１ｇ／ｃｍ３〜１．０ｇ／ｃｍ３の範囲が適当であり、０．１５ｇ／ｃｍ３〜０．５ｇ／ｃｍ３の範囲の多孔性粉末がより好ましい。これにより、三次元造形用組成物の流動性を十分に優れたものとしつつ、最終的に得られる三次元造形物の機械的強度を特に優れたものとすることができる。
【００５７】
≪水溶性樹脂≫
三次元造形用組成物には、水溶性樹脂が含まれている。
【００５８】
水溶性樹脂を含むことにより、粒子同士を結合（仮固定）し、粒子の不本意な飛散等を効果的に防止することができる。これにより、作業者の安全や、製造される三次元造形物の寸法精度の向上を図ることができる。また、水溶性樹脂は、最終的に得られる三次元造形物中の粒子同士の結合力を補助する機能を有しており、これにより、三次元造形物の機械的強度を特に優れたものとすることができる。
【００５９】
水溶性樹脂は、少なくともその一部が水に可溶なものであるのが好ましく、例えば、２５℃における水に対する溶解度（水１００ｇに溶解可能な質量）が５［ｇ／１００ｇ水］以上のものであるのがより好ましく、１０［ｇ／１００ｇ水］以上のものであるのがさらに好ましい。これにより、粒子表面との親和性をより高いものとすることができるとともに、後述する未結合粒子除去工程において、未結合粒子をより容易に除去することができる。
【００６０】
三次元造形用組成物中において、水溶性樹脂は、少なくとも層形成工程において、液状の状態（例えば、溶解状態、溶融状態等）をなすものであるのが好ましい。これにより、容易かつ確実に、三次元造形用組成物を用いて形成される層の厚さの均一性を、より高いものとすることができる。
【００６１】
水溶性樹脂としては、ポリエチレンオキサイド、ポリビニルピロリドン、カルボキシメチルセルロース、ヒドロキシエチルセルロースからなる群から選択される１種または２種以上を含むものを用いるのが好ましい。これにより、最終的に得られる三次元造形物の機械的強度を特に優れたものとすることができる。
【００６２】
また、上述した中でも、水溶性樹脂としては、吸湿性が特に低いことから、ポリエチレンオキサイドを用いるのが好ましい。
【００６３】
水溶性樹脂単独でのＴｇは、９０℃以上２００℃以下であるのが好ましく、１００℃以上１９０℃以下であるのがより好ましい。これにより、三次元造形物の機械的強度をより高いものとすることができる。
【００６４】
三次元造形用組成物中における水溶性樹脂の含有率は、粒子の嵩体積に対して、１５体積％以下であるのが好ましく、２体積％以上５体積％以下であるのがより好ましい。これにより、前述したような水溶性樹脂の機能を十分に発揮させつつ、結合液が侵入する空間をより広く確保することができ、三次元造形物の機械的強度を特に優れたものとすることができる。
【００６５】
≪水溶性可塑剤≫
三次元造形用組成物には、水溶性可塑剤が含まれている。
【００６６】
水溶性可塑剤は、上述した水溶性樹脂の可塑剤として機能するものである。これにより、層に柔軟性を付与することができる。その結果、製造過程において層を加熱した際に、層にクラックが生じるのを効果的に防止することができる。
【００６７】
水溶性可塑剤としては、水溶性樹脂の可塑剤として機能するものであれば特に限定されないが、グリコール系化合物を含むものを用いるのが好ましい。これにより、水溶性樹脂を好適に可塑化することができ、層に十分な柔軟性を付与することができる。その結果、製造過程において層を加熱した際に、層にクラックが生じるのをより効果的に防止することができる。
【００６８】
グリコール系化合物としては、特に限定されないが、グリセリン、エチレングリコール、ジエチレングリコール、プロピレングリコール、ジプロピレングリコールからなる群から選択される少なくとも１種であるであるのが好ましい。グリセリン、エチレングリコールから選択される少なくとも１種であるのがより好ましい。これにより、水溶性樹脂をより好適に可塑化することができ、層に良好な柔軟性を付与することができる。その結果、製造過程において層を加熱した際に、層にクラックが生じるのをさらに効果的に防止することができる。
【００６９】
三次元造形用組成物は、水溶性樹脂１００体積部当たり２０体積部以下の水溶性可塑剤を含有することが好ましく、５体積部以上１２．５体積部以下の水溶性可塑剤を含有することがより好ましい。これにより、水溶性樹脂による粒子同士の結合を阻害することなく、水溶性樹脂をより効率よく可塑化することができる。その結果、三次元造形物の製造過程において層にクラックが発生するのをより効率よく防止することができる。
【００７０】
≪水系溶媒≫
三次元造形用組成物は、水系溶媒を含んでいる。これにより、三次元造形用組成物の流動性を特に優れたものとし、三次元造形物の生産性を特に優れたものとすることができる。
【００７１】
三次元造形用組成物を構成する水系溶媒としては、水および／または水との相溶性に優れる液体で構成されたものであるが、主として水で構成されたものであるのが好ましく、特に、水系溶媒１００体積部中における水の含有量が７０体積部以上のものであるのが好ましく、９０体積部以上のものであるのがより好ましい。これにより、三次元造形用組成物の流動性、三次元造形用組成物を用いて形成される層の組成の均一性を特に優れたものとすることができる。また、水は層形成後の除去が容易であるとともに、三次元造形物中に残存した場合においても悪影響を与えにくい。また、人体に対する安全性、環境問題の観点等からも有利である。
【００７２】
三次元造形用組成物中に水系溶媒が含まれている場合、三次元造形用組成物１００体積部中における水系溶媒の含有量は、５体積部以上８０体積部以下であるのが好ましく、２０体積部以上７６体積部以下であるのがより好ましい。これにより、前述したような水系溶媒を含むことによる効果がより顕著に発揮されるとともに、三次元造形物１０００の製造過程において水系溶媒を短時間で容易に除去することができるため、三次元造形物の生産性向上の観点から有利である。
【００７３】
特に、三次元造形用組成物が水系溶媒として水を含むものである場合、三次元造形用組成物１００体積部中における水の含有量は、１０体積部以上８０体積部以下であるのが好ましく、２０体積部以上７６体積部以下であるのがより好ましい。これにより、前述したような効果がより顕著に発揮される。また、水系溶媒は層形成後に除去されることで、結合液が層内に浸透可能な空隙を容易に形成できる。この空隙に結合液が浸透することで粒子同士を強固に結合することができる。
【００７４】
≪その他の成分≫
また、三次元造形用組成物は、前述した以外の成分を含むものであってもよい。このような成分としては、例えば、水溶性樹脂；浸透促進剤；湿潤剤（保湿剤）；定着剤；防黴剤；防腐剤；酸化防止剤；紫外線吸収剤；キレート剤；ｐＨ調整剤等が挙げられる。
【００７５】
３．結合液
次に、結合液について詳細に説明する。
【００７６】
≪結合剤≫
結合液は、少なくとも結合剤を含むものである。
結合剤は、硬化することによって、粒子を結合する機能を備えた成分である。
【００７７】
結合剤としては、例えば、熱可塑性樹脂；熱硬化性樹脂；可視光領域の光により硬化する可視光硬化性樹脂（狭義の光硬化性樹脂）、紫外線硬化性樹脂、赤外線硬化性樹脂等の各種光硬化性樹脂；Ｘ線硬化性樹脂等が挙げられ、これらから選択される１種または２種以上を組み合わせて用いることができる。中でも、得られる三次元造形物の機械的強度や三次元造形物の生産性等の観点から、結合剤は、硬化性樹脂が好ましい。また、各種硬化性樹脂の中でも、得られる三次元造形物の機械的強度や三次元造形物の生産性、結合液の保存安定性等の観点から、特に、紫外線硬化性樹脂（重合性化合物）が好ましい。
【００７８】
紫外線硬化性樹脂としては、紫外線照射により、光重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【００７９】
結合液中における結合剤の含有率は、８０質量％以上であるのが好ましく、８５質量％以上であるのがより好ましい。これにより、最終的に得られる三次元造形物の機械的強度を特に優れたものとすることができる。
【００８０】
≪その他の成分≫
また、結合液は、前述した以外の成分を含むものであってもよい。このような成分としては、例えば、顔料、染料等の各種着色剤；分散剤；界面活性剤；重合開始剤；重合促進剤；溶剤；浸透促進剤；湿潤剤（保湿剤）；定着剤；防黴剤；防腐剤；酸化防止剤；紫外線吸収剤；キレート剤；ｐＨ調整剤；増粘剤；フィラー；凝集防止剤；消泡剤等が挙げられる。
【００８１】
特に、結合液が着色剤を含むことにより、着色剤の色に対応する色に着色された三次元造形物を得ることができる。
【００８２】
特に、着色剤として、顔料を含むことにより、結合液、三次元造形物の耐光性を良好なものとすることができる。顔料は、無機顔料および有機顔料のいずれも使用することができる。
【００８３】
無機顔料としては、例えば、ファーネスブラック、ランプブラック、アセチレンブラック、チャネルブラック等のカーボンブラック（Ｃ．Ｉ．ピグメントブラック７）類、酸化鉄、酸化チタン等が挙げられ、これらから選択される１種または２種以上を組み合わせて用いることができる。
【００８４】
有機顔料としては、例えば、不溶性アゾ顔料、縮合アゾ顔料、アゾレーキ、キレートアゾ顔料等のアゾ顔料、フタロシアニン顔料、ペリレンおよびペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料等が挙げられ、これらから選択される１種または２種以上を組み合わせて用いることができる。
【００８５】
結合液が顔料を含むものである場合、当該顔料の平均粒径は、３００ｎｍ以下であるのが好ましく、５０ｎｍ以上２５０ｎｍ以下であるのがより好ましい。これにより、結合液の吐出安定性や結合液中における顔料の分散安定性を特に優れたものとすることができるとともに、より優れた画質の画像を形成することができる。
【００８６】
結合液が着色剤を含むものである場合、当該結合液中における着色剤の含有率は、１質量％以上２０質量％以下であるのが好ましい。これにより、特に優れた隠蔽性および色再現性が得られる。
【００８７】
特に、結合液が着色剤として酸化チタンを含むものである場合、当該結合液中における酸化チタンの含有率は、１２質量％以上１８質量％以下であるのが好ましく、１４質量％以上１６質量％以下であるのがより好ましい。これにより、特に優れた隠蔽性が得られる。
【００８８】
結合液が顔料を含む場合に、分散剤をさらに含むものであると、顔料の分散性をより良好なものとすることができる。その結果、顔料の偏りによる部分的な機械的強度の低下をより効果的に抑制することができる。
【００８９】
分散剤としては、特に限定されないが、例えば、高分子分散剤等の顔料分散液を調製するのに慣用されている分散剤が挙げられる。高分子分散剤の具体例としては、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、およびエポキシ樹脂のうち１種以上を主成分とするもの等が挙げられる。
【００９０】
結合液が界面活性剤を含むものであると、三次元造形物の耐擦性をより良好なものとすることができる。界面活性剤としては、特に限定されないが、例えば、シリコーン系界面活性剤としての、ポリエステル変性シリコーンやポリエーテル変性シリコーン等を用いることができ、中でも、ポリエーテル変性ポリジメチルシロキサンまたはポリエステル変性ポリジメチルシロキサンを用いるのが好ましい。
【００９１】
また、結合液は、溶剤を含むものであってもよい。これにより、結合液の粘度調整を好適に行うことでき、結合液が高粘度の成分を含むものであっても、結合液のインクジェット方式による吐出安定性を特に優れたものとすることができる。
【００９２】
溶剤としては、例えば、エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類等が挙げられ、これらから選択される１種または２種以上を組み合わせて用いることができる。
【００９３】
また、結合液の粘度は、１０ｍＰａ・ｓ以上２５ｍＰａ・ｓ以下であるのが好ましく、１５ｍＰａ・ｓ以上２０ｍＰａ・ｓ以下であるのがより好ましい。これにより、インクジェット法によるインクの吐出安定性を特に優れたものとすることができる。なお、本明細書中において、粘度とは、Ｅ型粘度計（東京計器社製  ＶＩＳＣＯＮＩＣ  ＥＬＤ）を用いて２５℃において測定される値をいう。
また、三次元造形物の製造には、複数種の結合液を用いてもよい。
【００９４】
例えば、着色剤を含む結合液（カラーインク）と、着色剤を含まない結合液（クリアインク）とを用いてもよい。これにより、例えば、三次元造形物の外観上、色調に影響を与える領域に付与する結合液として着色剤を含む結合液を用い、三次元造形物の外観上、色調に影響を与えない領域に付与する結合液として着色剤を含まない結合液を用いてもよい。また、最終的に得られる三次元造形物において、着色剤を含む結合液を用いて形成された領域の外表面に、着色剤を含まない結合液を用いた領域（コート層）を設けるように、複数種の結合液を併用してもよい。
【００９５】
また、例えば、異なる組成の着色剤を含む複数種の結合液を用いてもよい。これにより、これらの結合液の組み合わせにより、表現できる色再現領域を広いものとすることができる。
【００９６】
複数種の結合液を用いる場合、少なくとも、シアンの結合液、マゼンタの結合液およびイエローの結合液を用いるのが好ましい。これにより、これらの結合液の組み合わせにより、表現できる色再現領域をより広いものとすることができる。
【００９７】
また、白色（ホワイト）の結合液を、他の有色の結合液と併用することにより、例えば、以下のような効果が得られる。すなわち、最終的に得られる三次元造形物を、白色（ホワイト）の結合液が付与された第１の領域と、第１の領域と重なり合い、かつ、第１の領域よりも外表面側に設けられた白色以外の有色の結合液が付与された領域とを有するものとすることができる。これにより、白色（ホワイト）の結合液が付与された第１の領域が隠蔽性を発揮することができ、三次元造形物の彩度をより高めることができる。
【００９８】
４．三次元造形物製造装置
次に、三次元造形物製造装置の好適な実施形態について説明する。
【００９９】
図３は、三次元造形物製造装置の好適な実施形態を上から平面視した平面図、図４は、図３に示す三次元造形物製造装置の側面図である。
【０１００】
三次元造形物製造装置１００は、粒子と、水系溶媒と、水溶性樹脂と、水溶性可塑剤とを含む三次元造形用組成物を用いて形成した層１を積層することにより、三次元造形物を製造する装置である。
【０１０１】
三次元造形物製造装置１００は、図３、図４に示すように、三次元造形物が造形される造形部１０と、三次元造形用組成物を供給する供給部１１と、供給された三次元造形用組成物を用いて造形部１０に三次元造形用組成物の層１を形成するスキージ（層形成手段）１２と、層１を形成した際に余剰の三次元造形用組成物を回収する回収部１３と、層１を加熱する加熱手段１４と、層１に対して結合剤を含む結合液を吐出する吐出部１５と、層１に対して紫外線を照射する紫外線照射手段１６と、を有している。
【０１０２】
造形部１０は、図３、図４に示すように、枠体１０１と、枠体１０１内部に設けられた造形ステージ１０２とを有している。
枠体１０１は、枠状の部材で構成されている。
【０１０３】
造形ステージ１０２は、ＸＹ平面において矩形型の形状を有している。
造形ステージ１０２は、図示せぬ駆動手段によってＺ軸方向に可動（昇降）するよう構成されている。
【０１０４】
枠体１０１の内壁面と造形ステージ１０２とで形成される領域に層１が形成される。
また、造形部１０は、図示せぬ駆動手段によってＸ軸方向に駆動可能となっている。
【０１０５】
そして、造形部１０が、Ｘ軸方向、すなわち、後述する吐出部１５の描画領域へ移動することで、吐出部１５によって層１に結合液が吐出される。
【０１０６】
供給部１１は、三次元造形物製造装置１００内に三次元造形用組成物を供給する機能を有している。
【０１０７】
供給部１１は、三次元造形用組成物が供給される供給領域１１１と、供給領域１１１に対して三次元造形用組成物を供給する供給手段１１２とを有している。
【０１０８】
供給領域１１１は、Ｘ軸方向に長尺の長方形状をなしており、枠体１０１の一辺と接するように設けられている。また、供給領域１１１は、枠体１０１の上面と面一となるように設けられている。
【０１０９】
供給領域１１１に供給された三次元造形用組成物は、後述するスキージ１２により、造形ステージ１０２に搬送され、層１を形成する。
【０１１０】
スキージ（層形成手段）１２は、Ｘ軸方向に長尺の板状をなしている。また、スキージ１２は、図示せぬ駆動手段によってＹ軸方向に駆動するよう構成されている。また、スキージ１２は、その短軸方向の先端が、枠体１０１の上面および供給領域１１１と接するよう構成されている。
【０１１１】
このスキージ１２は、Ｙ軸方向に移動しながら、供給領域１１１に供給された三次元造形用組成物を造形ステージ１０２に搬送し、造形ステージ１０２上に層１を形成する。
【０１１２】
本実施形態では、スキージ１２の移動方向と、造形部１０の移動方向とが交差（直交）するよう構成されている。このような構成とすることにより、吐出部１５による結合液の吐出が行われている際に、次の層１の形成の準備を行うことができ、三次元造形物の生産効率を向上させることができる。
【０１１３】
回収部１３は、上面が開口した箱状の部材であり、造形部１０とは別体として設けられている。この回収部１３は、層１の形成で余剰となった三次元造形用組成物を回収する機能を有している。
【０１１４】
回収部１３は、枠体１０１と接しており、枠体１０１を介して供給部１１と対向するように設けられている。
【０１１５】
スキージ１２によって運ばれた余剰の三次元造形用組成物は、この回収部１３で回収され、回収された三次元造形用組成物は、再利用に供される。
【０１１６】
加熱手段１４は、層１を加熱して、層１を乾燥させる機能を有している。すなわち、層１中に含まれる溶媒の少なくとも一部を除去する機能を有している。
吐出部１５は、形成した層１に対して結合液を吐出する機能を有している。
【０１１７】
具体的には、造形ステージ１０２上に層１を形成した造形部１０がＸ軸方向に移動し、吐出部１５の下部の描画領域に差し掛かった際に、層１に対して吐出部１５から結合液が吐出される。
【０１１８】
吐出部１５は、インクジェット方式で、結合液の液滴を吐出する液滴吐出ヘッドが搭載されている。また、吐出部１５は、図示せぬ結合液供給部を備えている。本実施形態では、いわゆるピエゾ駆動方式の液滴吐出ヘッドが採用されている。
【０１１９】
紫外線照射手段１６は、吐出部１５の移動方向（Ｘ軸方向）の両端に２つ設けられている。
【０１２０】
紫外線照射手段１６は、層１に対して紫外線を照射することにより、層１中の結合剤を硬化させ、層１中の粒子同士を結合させる機能を有している。
【０１２１】
なお、上述した説明では、層形成手段として、スキージ１２を用いた場合について説明したが、スキージに限定されず、例えば、ローラーであってもよい。
【０１２２】
また、回収部１３には、スキージ１２に付着した三次元造形用組成物を除去する除去手段を設けてもよい。除去手段としては、超音波、ふき取り、静電気等を用いることができる。
【０１２３】
また、上記説明では、紫外線照射手段１６を有するものとして説明したが、これに限定されない。例えば、結合剤が熱硬化性樹脂を含む場合には、加熱手段であってもよい。
【０１２４】
５．三次元造形物
本発明の三次元造形物は、前述したような三次元造形物の製造方法を用いて製造されたものである。これにより、機械的強度に優れた三次元造形物を提供することができる。
【０１２５】
本発明の三次元造形物の用途は、特に限定されないが、例えば、人形、フィギュア等の鑑賞物・展示物；インプラント等の医療機器等が挙げられる。
【０１２６】
また、本発明の三次元造形物は、プロトタイプ、量産品、オーダーメード品のいずれに適用されるものであってもよい。
【０１２７】
以上、本発明の好適な実施形態について説明したが、本発明は、これらに限定されるものではない。
【０１２８】
例えば、前述した実施形態では、回収部と造形部とが別体となっている構成について説明したが、これに限定されず、回収部と造形部とは一体的に構成されていてもよい。この場合、スキージは移動せずに、造形部および回収部の移動によって層を形成するものであってもよい。
【０１２９】
また、本発明の三次元造形物の製造方法においては、必要に応じて、前処理工程、後処理工程を行ってもよい。
【０１３０】
前処理工程としては、例えば、造形ステージの清掃工程等が挙げられる。
後処理工程としては、例えば、洗浄工程、バリ取り等を行う形状調整工程、着色工程、被覆層形成工程、未硬化の紫外線硬化性樹脂を確実に硬化させるための光照射処理や加熱処理を行う紫外線硬化性樹脂硬化完了工程等が挙げられる。
【０１３１】
また、前述した実施形態では、全ての層に対して、結合液を付与するものとして説明したが、結合液が付与されない層を有していてもよい。例えば、造形ステージの直上に形成された層に対して、結合液を付与しないものとし、犠牲層として機能させてもよい。
【０１３２】
また、前述した実施形態では、吐出工程をインクジェット法により行う場合について中心的に説明したが、吐出工程は他の方法（例えば、他の印刷方法）を用いて行うものであってもよい。
【実施例】
【０１３３】
以下に具体的な実施例をあげて本発明をさらに詳しく説明するが、本発明はこれら実施例のみに限定されるものではない。なお、以下の説明において、特に温度条件を示していない処理は、室温（２５℃）において行ったものである。また、各種測定条件についても特に温度条件を示していないものは、室温（２５℃）における数値である。
【０１３４】
［１］三次元造形物の製造
（実施例１）
１．三次元造形用組成物の調製
まず、シリカ粒子（東ソー・シリカ社製、商品名「Ｎｉｐｓｉｌ  Ｅ−７４３」、平均粒径１．７μｍ、比表面積：４５ｍ２／ｇ、見かけ比重：０．２０ｇ／ｍｌ）で構成された粉末を用意した。
【０１３５】
次に、粉末：２０体積部と、ポリエチレンオキサイド（住友精化社製、商品名「ＰＥＯ−１」Ｔｇ：９０℃）：４体積部と、グリセリン：０．４体積部、水：７５．６体積部と、を混合し、三次元造形用組成物を得た。
【０１３６】
２．三次元造形物の製造
得られた三次元造形用組成物を用いて、図５に示すような形状、すなわち、厚さ：０．５ｍｍ×幅：１０ｍｍ×長さ：８０ｍｍの立方体形状である三次元造形物を、以下のようにして製造した。
【０１３７】
まず、三次元造形装置を用意し、支持体（ステージ）の表面に、三次元造形用組成物を用いて、スキージー法により、厚さ：５０μｍの層を形成した（層形成工程）。
【０１３８】
次に、形成された層を８０℃、熱風の風速は１５．０ｍ／秒（強風）または７．５ｍ／秒（弱風）で１２０秒間加熱する加熱工程を行った（乾燥工程）。
【０１３９】
次に、三次元造形用組成物で構成された層に、インクジェット法により、所定のパターンで結合液を付与した（吐出工程）。結合液としては、以下の組成のものを用いた。
【０１４０】
＜紫外線硬化性樹脂＞
・アクリル酸２−（２−ビニロキシエトキシ）エチル：３２質量％
・フェノキシエチルアクリレート：１０質量％
・２−ヒドロキシ−３−フェノキシプロピルアクリレート：１３．７５質量％
・ジプロピレングリコールジアクリレート：１５質量％
・４−ヒドロキシブチルアクリレート：２０質量％
【０１４１】
＜重合開始剤＞
・ビス（２，４，６−トリメチルベンゾイル）−フェニルフォスフィンオキサイド：５質量％
・２，４，６−トリメチルベンゾイル−ジフェニル−フォスフィンオキサイド：４質量％
【０１４２】
＜蛍光増白剤（増感剤）＞
・１，４−ビス−（ベンズオキサゾイル−２−イル）ナフタレン：０．２５質量％
【０１４３】
次に、前記層に紫外線を照射し、三次元造形用組成物中に含まれる紫外線硬化性樹脂を硬化させた（硬化工程）。
【０１４４】
その後、製造すべき三次元造形物の形状に応じて、結合液の付与パターンを変更しつつ、複数の層が積層するように、前記層形成工程ないし硬化工程の一連の工程を繰り返し行った（積層工程）。
【０１４５】
その後、前記のようにして得られた積層体を水中に浸漬し、超音波振動を付与することにより、各層を構成する粒子のうち、紫外線硬化性樹脂により結合していないもの（未結合粒子）を除去し、三次元造形物を得た。
その後、８０℃×６０分間という条件で、乾燥処理を施した。
【０１４６】
（実施例２〜７、比較例１、２）
三次元造形用組成物の調製に用いる原料の種類、各成分の配合比を変更することにより、三次元造形用組成物の構成を表１に示すように変更した以外は、前記実施例１と同様にして三次元造形物を製造した。
【０１４７】
前記各実施例および各比較例の三次元造形用組成物の構成を表１に示す。なお、表１中、ポリエチレンオキサイドを「ＰＥＯ」、ポリビニルピロリドン（日本触媒社製、商品名「Ｋ−３０」、Ｔｇ：１８０℃）を「ＰＶＰ」、カルボキシメチルセルロース（ダイセルファインケム社製、商品名「ＣＭＣ１１６０」、Ｔｇ：１４０℃）を「ＣＭＣ」、ヒドロキシエチルセルロース（住友精化社製、商品名「ＨＥＣ  ＡＬ−１５」、Ｔｇ：１１０℃）を「ＨＥＣ」で示した。
【０１４８】
【表１】
2016182766.tif 000002
【０１４９】
［２］評価
［２．１］引張強度および引張伸度
前記各実施例および各比較例の三次元造形物について、ＪＩＳ  Ｋ  ７１６１：１９９４（ＩＳＯ  ５２７：１９９３）に準拠し、引張降伏応力：５０ｍｍ／分、引張弾性率：１ｍｍ／分という条件で測定を行い、引張強度および引張伸度について、以下の基準に従い評価した。
【０１５０】
（引張強度）
Ａ：引張強度が３０ＭＰａ以上。
Ｂ：引張強度が１５ＭＰａ以上３０ＭＰａ未満。
Ｃ：引張強度が１５ＭＰａ未満。
【０１５１】
（引張伸度）
Ａ：引張伸度が１５Ｇ％以上。
Ｂ：引張伸度が５％以上１５Ｇ％未満。
Ｃ：引張伸度が５％未満。
【０１５２】
［２．２］柔軟性
三次元造形物の製造の、乾燥工程時の挙動について、以下の基準に従い評価した。
【０１５３】
Ａ：強風乾燥時クラック無
Ｂ：弱風乾燥時クラック無
Ｃ：常温送風乾燥時にクラック発生
【０１５４】
［２．３］積層性
三次元造形物の製造の、積層工程時の層表面の状態について、以下の基準に従い評価した。
【０１５５】
Ａ：ほとんど筋なし
Ｂ：多少の筋が発生
Ｃ：多数の筋が発生
Ｄ：積層不可
これらの結果を表２にまとめて示す。
【０１５６】
なお、比較例において、乾燥時に塗膜が破壊されてしまい、造形自体ができず、引張強度、引張伸度および積層性の評価を行うことができなかった。
【０１５７】
【表２】
2016182766.tif 000003
【０１５８】
表２から明らかなように、本発明では、三次元造形物の製造過程において層にクラックが発生するのが防止されていた。また、本発明では、三次元造形物の製造過程において層の積層性に優れていた。また、本発明では、機械的強度に優れた三次元造形物が得られた。これに対し、比較例では、十分な結果が得られなかった。
【符号の説明】
【０１５９】
１…層
２…結合液
３…硬化部
１０…造形部
１１…供給部
１２…スキージ（層形成手段）
１３…回収部
１４…加熱手段
１５…吐出部
１６…紫外線照射手段
１００…三次元造形物製造装置
１０１…枠体
１０２…造形ステージ
１１１…供給領域
１１２…供給手段
１０００…三次元造形物
【図１】
2016182766.tif 000004
【図２】
2016182766.tif 000005
【図３】
2016182766.tif 000006
【図４】
2016182766.tif 000007
【図５】
2016182766.tif 000008